(57)【要約】【課題】高温度の腐食環境で使用された場合においても、優れた耐腐食性、耐エロージョン性および耐高温酸化特性を発揮しうる耐食性部材を効率的に低コストで製造可能な耐食性部材の製造方法およびその耐食性部材を使用した発電機器を提供する。【解決手段】還元剤粒子４と、酸化剤粒子３と、耐腐食性及び耐エロージョン性を有する添加剤粒子５とを含有するテルミット剤を調製する工程と、このテルミット剤１を対象物基材の表面に塗布して前記テルミット剤１から成るテルミット剤層を形成する工程と、前記テルミット剤層を加熱して当該テルミット剤層にテルミット反応による発熱・溶融を生じさせ、前記対象物基材１０の表面に、前記添加剤を含むコーティング層１２を一体に形成する工程とを具備することを特徴とする耐食性部材の製造方法である。【選択図】  図２
2010099660.tif 000002
【特許請求の範囲】
【請求項１】
還元剤粒子と、酸化剤粒子と、耐腐食性及び耐エロージョン性を有する添加剤粒子とを含有するテルミット剤を調製する工程と、このテルミット剤を対象物基材の表面に塗布して前記テルミット剤から成るテルミット剤層を形成する工程と、前記テルミット剤層を加熱して当該テルミット剤層にテルミット反応による発熱・溶融を生じさせ、前記対象物基材の表面に、前記添加剤を含むコーティング層を一体に形成する工程とを具備することを特徴とする耐食性部材の製造方法。
【請求項２】
請求項１記載の耐食性部材の製造方法において、前記添加剤粒子が、ＴｉＮ粒子又は、Ｔｉ、ＴｉＣ、ＴｉＣＮ、ＴｉＡｌＮ、ＴｉＣｒＡｌＮ、Ｃｒ、ＣｒＮ、ＣｒＣ、Ｗ、ＷＣ、ＷＮ、Ｂ、Ｎｉ、ＮｉＮ、ＮｉＣ、Ｃｏ、Ｚｒ２Ｏ３、Ｙ２Ｏ３、Ａｌ２Ｏ３、Ｓｉ、ＳｉＣ、ＳｉＮ、ＳｉＯ２から選択される少なくとも１種から成る粒子であることを特徴とする耐食性部材の製造方法。
【請求項３】
請求項１又は２記載の耐食性部材の製造方法において、前記還元剤粒子がアルミニウム粉末であり、前記酸化剤粒子が金属酸化物粉末であることを特徴とする耐食性部材の製造方法。
【請求項４】
請求項１〜３のいずれか１項記載の耐食性部材の製造方法において、前記添加剤粒子が、ＳｉＯ２粉末を含有し、前記対象物基材の表面にＳｉを含むコーティング層を形成することを特徴とする耐食性部材の製造方法。
【請求項５】
請求項１〜４のいずれか１項記載の耐食性部材の製造方法において、前記テルミット剤は、前記還元剤粒子の割合が１０〜４５質量％の範囲であり、前記酸化剤粒子の割合が９０〜５５質量％の範囲とされていることを特徴とする耐食性部材の製造方法。
【請求項６】
請求項１〜５のいずれか１項記載の耐食性部材の製造方法において、前記テルミット剤に有機溶剤を添加し、当該テルミット剤の粘性、濡れ性、流動性、付着性の少なくとも１つの特性を調整することを特徴とする耐食性部材の製造方法。
【請求項７】
請求項１〜６のいずれか１項記載の耐食性部材の製造方法において、前記対象物基材の表面に耐腐食性・耐エロージョン性・耐高温酸化性を有する基層粒子から成る基層コーティングを施工した後に、前記テルミット剤を使用した表面コーティングを施工し、テルミット剤自身が発熱・溶融することを利用して、耐食性部材の運転環境や損傷状況に応じて少なくとも２層以上の耐腐食・耐エロージョン・耐高温酸化コーティングを施工することを特徴とする耐食性部材の製造方法。
【請求項８】
請求項１〜７のいずれか１項記載の耐食性部材の製造方法において、前記コーティング層の厚さを３μｍ〜１０ｍｍとすることを特徴とする耐食性部材の製造方法。
【請求項９】
請求項１〜８のいずれか１項記載の耐食性部材の製造方法において、前記テルミット剤を着火させるために、着火装置を使用し、この着火装置として、バーナー、火縄、放電装置および高周波加熱装置のいずれかの着火装置を使用することを特徴とする耐食性部材の製造方法。
【請求項１０】
請求項１〜７のいずれか１項記載の耐食性部材の製造方法において、前記耐食性部材を、蒸気タービンの動翼、蒸気タービンのノズル、蒸気タービンのロータ、蒸気タービンのケーシング、ガスタービンの動翼、ガスタービンの静翼、ガスタービンの燃焼器、水車のランナー、発電プラントの配管、熱交換器中の管板、二酸化炭素回収装置の胴体内部の腐食側部材、蓄熱発電装置の胴体内部の腐食側部材のいずれかに用いることを特徴とする耐食性部材の製造方法。
【請求項１１】
発電プラントを構成する発電機器であり、腐食、エロージョンまたは高温酸化が発生する可能性がある対象物基材の少なくとも一部の表面部位に耐食性コーティング層を一体に形成した耐食性部材から成る発電機器において、上記耐食性部材が還元剤粒子と、酸化剤粒子と、耐腐食性及び耐エロージョン性を有する添加剤粒子とを含有するテルミット剤を調製する工程と、このテルミット剤を対象物基材の表面に塗布して前記テルミット剤から成るテルミット剤層を形成する工程と、前記テルミット剤層を加熱して当該テルミット剤層にテルミット反応による発熱・溶融を生じさせ、前記対象物基材の表面に、前記添加剤を含むコーティング層を一体に形成する工程とを具備する製造方法によって製造されていることを特徴とする発電機器。
【請求項１２】
請求項１１に記載の発電機器において、前記腐食、エロージョンまたは高温酸化が発生する可能性がある部位が、蒸気タービンの動翼、蒸気タービンのノズル、蒸気タービンのロータ、蒸気タービンのケーシング、ガスタービンの動翼、ガスタービンの静翼、ガスタービン圧縮機の動翼、ガスタービン圧縮機の静翼、ガスタービンの燃焼器、水車のランナー、発電プラントの配管、熱交換器中の管板、二酸化炭素回収装置胴体内部の腐食側部材、蓄熱発電装置胴体内部の腐食側部材のいずれかの部位であることを特徴とする発電機器。
【発明の詳細な説明】
【技術分野】
【０００１】
本発明は基材表面に耐食性コーティング層を形成した耐食性部材の製造方法およびその耐食性部材を使用した発電機器に係り、特に発電機器等が高温度の腐食環境で使用された場合においても、優れた耐腐食性、耐エロージョン性および耐高温酸化特性を発揮しうる耐食性部材を効率的に低コストで製造可能な耐食性部材の製造方法およびその耐食性部材を使用した発電機器に関する。
【背景技術】
【０００２】
従来から、腐食やエロージョンが発生し易い環境下で使用される機器、例えば、発電プラントの蒸気タービン翼、ガスタービン翼、配管、熱交換器、タービンケーシング、バルブ等の発電機器等においては、腐食性の向上やエロージョンの発生および高温酸化を抑制することが求められている。
【０００３】
このような腐食性の向上やエロージョンの発生を抑制するためには、耐腐食性や耐エロージョン性および耐高温酸化性の高いコーティング層を機器基材の表面に形成することが考えられる。したがって、このような耐腐食性や耐エロージョン性および耐高温酸化性の高いコーティング層を作業性良く低コストで形成することが可能な方法の開発が望まれている。
【０００４】
ところで、金属材料の製造方法及び溶接方法として、酸化金属とアルミニウムとによるテルミット反応を利用した方法が知られている。また、金属材料の形状が欠損若しくは磨耗等により変化した場合に、金属材料に対して溶接により肉盛りを施し、元の形状に戻すために行われる補修溶接作業法として、テルミット反応を適用する補修溶接方法も知られている（例えば、特許文献１参照）。
【０００５】
上記のテルミット反応を適用した補修溶接方法では、補修必要部分に対応する溶接予定形状の外殻を作製して金属材料に装着することにより金属材料側面に溶接空間を形成し、金属材料および外殻の周囲を耐火材料で覆い、外殻内に酸化金属とアルミニウムとの化学反応で生成させた高温度の溶融金属をその直下に配置した溶融金属受けで受け止めた後に流動させながら溶接空間に充填して補修溶接する。この方法では、金属材料および外殻の周囲を耐火材料で覆うなどの煩雑な作業を必要とし、またこの方法はコーティング層を形成するものではない。
【特許文献１】特開２００４−９８１３８号公報
【発明の開示】
【発明が解決しようとする課題】
【０００６】
上述したとおり、従来から腐食やエロージョンおよび高温酸化が発生し易い環境下で使用される発電機器等においては、耐腐食性や耐エロージョン性および耐高温酸化性が高いコーティング層を作業性良く低コストで形成することのできる方法の開発が望まれていた。
【０００７】
本発明は上述した課題を解決するためになされたものであり、耐腐食性や耐エロージョン性および耐高温酸化性が高いコーティング層を作業性良く低コストで形成することができ、耐久性の向上を図ることが可能な耐食性部材の製造方法およびその耐食性部材を使用した発電機器を提供することを目的とする。
【課題を解決するための手段】
【０００８】
上記目的を達成するために本発明に係る耐食性部材の製造方法は、還元剤粒子と、酸化剤粒子と、耐腐食性及び耐エロージョン性を有する添加剤粒子とを含有するテルミット剤を調製する工程と、このテルミット剤を対象物基材の表面に塗布して前記テルミット剤から成るテルミット剤層を形成する工程と、前記テルミット剤層を加熱して当該テルミット剤層にテルミット反応による発熱・溶融を生じさせ、前記対象物基材の表面に、前記添加剤を含むコーティング層を一体に形成する工程とを具備することを特徴とする。
【０００９】
また、上記本発明に係る耐食性部材の製造方法において、予め対象となる発電機器の基材表面に耐熱性と耐腐食性と耐エロージョン性と耐高温酸化性とを有する粒子をコーティング基層として塗布した後に、その表面にさらにテルミット剤を塗布して前記テルミット剤から成るテルミット剤層を形成する工程と、前記テルミット剤層を加熱して当該テルミット剤層にテルミット反応による発熱・溶融を生じさせ、前記コーティング基層を焼結すると共に、コーティング基層の表面に前記添加剤を含むコーティング層を形成する工程とを具備することが好ましい。
【００１０】
また、本発明に係る発電機器は、発電プラントを構成する発電機器であり、腐食、エロージョンまたは高温酸化が発生する可能性がある基材の少なくとも一部の表面部位に耐食性コーティング層を一体に形成した耐食性部材から成る発電機器において、上記耐食性部材が、還元剤粒子と、酸化剤粒子と、耐腐食性及び耐エロージョン性を有する添加剤粒子とを含有するテルミット剤を調製する工程と、このテルミット剤を対象物基材の表面に塗布して前記テルミット剤から成るテルミット剤層を形成する工程と、前記テルミット剤層を加熱して当該テルミット剤層にテルミット反応による発熱・溶融を生じさせ、前記対象物基材の表面に、前記添加剤を含むコーティング層を一体に形成する工程とを具備する製造方法によって製造されていることを特徴とする。
【発明の効果】
【００１１】
本発明に係る耐食性部材の製造方法によれば、耐腐食性と耐エロージョン性と耐高温酸化性が高いコーティング層を作業性良く低コストで形成することができ、また、このコーティング層を形成した耐食性部材を発電機器として使用することによって、耐久性の飛躍的な向上を図ることができる。
【発明を実施するための最良の形態】
【００１２】
以下、本発明に係る耐食性部材の製造方法を使用したコーティング方法及び発電機器の詳細について図１から図１４を参照して以下の実施形態に従って説明する。
【００１３】
（実施例１）（請求項１〜請求項７に対応）
（構成）
図１は、本発明の耐食性部材の製造方法の一実施形態で使用するテルミット剤１の基本構成を示すものである。図１に示すように、本実施形態で使用するテルミット剤１は、酸化剤から成る酸化剤粒子３と、還元剤から成る還元剤粒子４と、耐腐食性と耐エロージョン性および耐高温酸化性を有する添加剤から成る添加剤粒子５と、有機溶剤６とから構成されている。
【００１４】
図１に示すように、本実施形態では、酸化剤粒子３が酸化鉄（Ｆｅ２Ｏ３、Ｆｅ３Ｏ４）から成り、還元剤粒子４がアルミニウム（Ａｌ）から成り、添加剤粒子５が窒化チタン（ＴｉＮ）から構成されている。
【００１５】
緻密なコーティングを得るためには、酸化剤粒子３、還元剤粒子４、添加剤粒子５を微細化することが好ましく、例えば、最小直径が３ｎｍ程度の粒子を使用することが好ましい。また、コーティングの目的に応じて、酸化剤粒子３、還元剤粒子４、添加剤粒子５は、その直径が３ｎｍから２００μｍ程度の粒子を使用することが好適である。また、対象機器の基材表面に塗布し易くするため、テルミット剤１に有機溶剤６を添加することによって、その粘性、濡れ性、流動性、付着性を調整することが可能である。
【００１６】
図２は、本実施形態に係る耐食性部材の製造方法で使用する耐腐食・耐エロージョン・耐高温酸化コーティング方法の工程を示す模式図である。以下の工程では、引火（着火）と酸化還元反応により、添加剤等をコーティングする。まず、図２（ａ）に示すように、上記した酸化剤粒子３と、還元剤粒子４と、添加剤粒子５と、有機溶剤６とを混合してテルミット剤１を調製する。
【００１７】
次に、図２（ｂ）に示すように、対象物基材１０の表面に、所定厚さとなるようにテルミット剤１を塗布して、対象物基材１０の表面に、所定の厚さでかつ均一な厚さのテルミット剤１の層を形成する。
【００１８】
次に、図２（ｃ）に示すように、着火（引火）装置１１（例えばバーナー）によって、テルミット剤１を加熱して着火させる。これによって、テルミット剤１自身が激しい酸化還元反応を起こして発熱・溶融し、図２（ｄ）に示すように、対象物基材１０の表面に、添加剤粒子５であるＴｉＮが含まれた耐腐食性・耐エロージョン性・耐高温酸化性を有するコーティング層（耐食性コーティング層）１２が形成される。
【００１９】
テルミット反応を表わす代表的な反応式は、以下の式（１）に示すアルミニウム粉末と酸化鉄粉末とによる酸化還元反応である。  
［数１］
Ｆｅ２Ｏ３  ＋２Ａｌ＝Ａｌ２Ｏ３＋２Ｆｅ        （１）
【００２０】
この反応によると、生成する酸化アルミニウム１モル当りに８３６ｋＪの発熱があり、反応の断熱温度は２８００℃になると計算される。このように、テルミット反応により約２８００℃の高温溶融剤が得られることを利用し、テルミット剤１に、耐腐食、耐エロージョンに優れるＴｉＮ又は、Ｔｉ、ＴｉＣ、ＴｉＣＮ、ＴｉＡｌＮ、ＴｉＣｒＡｌＮ、Ｃｒ、ＣｒＮ、ＣｒＣ、Ｗ、ＷＣ、ＷＮ、Ｂ、Ｎｉ、ＮｉＮ、ＮｉＣ、Ｃｏ、Ｚｒ２Ｏ３、Ｙ２Ｏ３、Ａｌ２Ｏ３、Ｓｉ、ＳｉＣ、ＳｉＮ、ＳｉＯ２から選択される少なくとも１種を含む粉末を添加し、主成分と共に高温で溶融することによって対象物基材の表面に耐腐食・耐エロージョン・耐高温酸化コーティング層１２を施工する。また、テルミット剤１の発熱を誘起するための引火（着火）装置１１としてはバーナーを使用する。
【００２１】
次に、図３を参照して、耐腐食・耐エロージョン・耐高温酸化コーティング層１２にＳｉ成分を含有させる例について説明する。図３（ａ）に示すように、酸化剤粒子３として酸化鉄（Ｆｅ３Ｏ４）粉末と、還元剤粒子４としてアルミニウム（またはマグネシウム）粉末と、添加剤粒子５ａとして前述したＴｉＮに換えて珪砂（ＳｉＯ２）粉末とを有機溶剤６と混合して、テルミット剤１ａを調製する。
【００２２】
次に、図３（ｂ）に示すように、対象物基材１０の表面に、所定厚さとなるようにテルミット剤１ａを塗布して、対象物基材１０の表面に、所定の厚さでかつ均一な厚さのテルミット剤１ａの層を形成する。
【００２３】
次に、図３（ｃ）に示すように、引火装置１１（例えばバーナー）によって、テルミット剤１ａを加熱して引火させる。これによって、テルミット剤１ａ自身が激しい酸化還元反応であるテルミット反応を起こして発熱、溶融し、図３（ｄ）に示すように、対象物基材１０の表面に、耐腐食性・耐エロージョン性・耐高温酸化性を有する耐食性コーティング層１２ａが形成される。
【００２４】
上記テルミット反応の中で、下記の式（２）に示すアルミニウム粉末と珪砂粉末による酸化還元反応によりＳｉが還元され、対象物基材１０の表面にＳｉを含有する耐腐食性・耐エロージョン性・耐高温酸化性を有する耐食性コーティング層１２ａがコーティングされる。  
［数２］
３ＳｉＯ２＋４Ａｌ＝３Ｓｉ＋２Ａｌ２Ｏ３        （２）
この場合、コークス（Ｃ）と石英や珪砂の粉末を混合して熱し、テルミット反応の中でＳｉを還元し、対象物基材の表面にＳｉを含有する耐食性コーティング層１２ａを形成してもよい。
【００２５】
上記のテルミット剤１，１ａにおいて、還元剤の割合は例えば１０〜４５質量％の範囲とする一方、酸化剤の割合は例えば９０〜５５質量％の範囲とすることにより、必要なテルミット反応温度や速度に対応して調合することができる。還元剤と酸化剤との質量比を上記の範囲に設定することにより、テルミット反応を迅速に進行させることが可能であり、発熱量も十分となる。
【００２６】
また、耐腐食性、耐エロージョン性・耐高温酸化性に優れるＴｉＮ又は、Ｔｉ、ＴｉＣ、ＴｉＣＮ、ＴｉＡｌＮ、ＴｉＣｒＡｌＮ、Ｃｒ、ＣｒＮ、ＣｒＣ、Ｗ、ＷＣ、ＷＮ、Ｂ、Ｎｉ、ＮｉＮ、ＮｉＣ、Ｃｏ、Ｚｒ２Ｏ３、Ｙ２Ｏ３、Ａｌ２Ｏ３、ＳｉＣ、ＳｉＮ、ＳｉＯ２等の粉末を一定の比率（例えば、１ｐｐｍ〜０．８質量％の範囲）で添加することによって、テルミット反応温度や速度を制御することができる。
【００２７】
添加剤としては上記ＴｉＮが好ましいが、他のＴｉ、ＴｉＣ、ＴｉＣＮ、…ＳｉＯ２等の添加剤を使用した場合においても、同様な効果が得られる。上記添加量が１ｐｐｍ未満の場合には、部材の耐腐食性、耐エロージョン性・耐高温酸化性を得ることが困難である一方、添加量が０．８質量％を超えると、対象物基材との密着性が低下する恐れが生じる。
【００２８】
図４は本実施形態に係る耐食性部材の製造方法で形成する、耐腐食性・耐エロージョン性・耐高温酸化性を有する二層のコーティング方法の工程を示す図である。図４（ａ）に示すように、本実施形態では、酸化剤粒子３が酸化鉄（Ｆｅ３Ｏ４）であり、還元剤粒子４がアルミニウム（Ａｌ）であり、基層粒子が炭化クロム（ＣｒＣ）から構成されている。
【００２９】
次に、図４（ｂ）に示すように、対象物基材１０の表面に、所定厚さとなるように基層粒子７であるＣｒＣを用いて基層コーティング８を塗布する。
【００３０】
基層コーティング８の厚さは付着性を鑑み対象物基材の種類に応じて１μｍ〜１０ｍｍ程度に調整することが好ましい。上記基層コーティング８の厚さが上記規定範囲外になると、いずれも基層コーティング８と対象物基材との密着性（接合強度）が低下してしまう。
【００３１】
また、上記基層コーティング８に有機溶剤６を添加することによって、その粘性、濡れ性、流動性、付着性を調整することが可能である。
【００３２】
基層粒子７としては、耐腐食性、耐エロージョン性および耐高温酸化性に優れるＴｉＮ又は、Ｔｉ、ＴｉＣ、ＴｉＣＮ、ＴｉＡｌＮ、ＴｉＣｒＡｌＮ、Ｃｒ、ＣｒＮ、Ｗ、ＷＣ、ＷＮ、Ｂ、Ｎｉ、ＮｉＮ、ＮｉＣ、Ｃｏ、Ｚｒ２Ｏ３、Ｙ２Ｏ３、Ａｌ２Ｏ３、Ｓｉ、ＳｉＣ、ＳｉＮ、ＳｉＯ２から選択される少なくとも１種を使用するとよい。
【００３３】
次に、図４（ｃ）に示すように、基層コーティング８の上面に、さらに所定の厚さを有し、かつ均一な厚さのテルミット剤表面コーティング９を形成する。そして対象物基材の表面に耐腐食性・耐エロージョン性・耐高温酸化性を有する耐食性コーティング層１２を施工する。
【００３４】
次に図５（ａ）に示すように、対象物基材１０の表面に塗布した基層コーティング８およびテルミット剤表面コーティング９に対して、図５（ｂ）に示すように、引火装置１１（例えばバーナー）によって、テルミット剤１を加熱して着火する。これによって、テルミット剤１自身が激しい酸化還元反応を起こして発熱・溶融し、図５（ｃ）に示すように、耐腐食性・耐エロージョン性・耐高温酸化性を有する耐食性コーティング層１２が形成される。また、図５（ｃ）のｄ部を拡大して示す図５（ｄ）に示すように、耐腐食性・耐エロージョン性・耐高温酸化性を有する耐食性コーティング層１２は焼結反応によって構成した緻密な基層コーティング層８とテルミット反応によって構成したテルミット剤表面コーティング層９との二層コーティング構造によって構成することを特徴とする。
【００３５】
図６は対象物基材１０の表面に塗布したテルミット剤１を着火（引火）させる着火装置の構成例を示す断面図である。
【００３６】
対象物基材１０の表面に塗布したテルミット剤１に対する着火装置１１は、図６（ａ）に示すように、バーナー１１で構成することができる。またバーナー以外のものとして、図６（ｂ）に示すように、安全性を考慮して事前に火縄１１（ａ）を設置してテルミット剤１を着火することも可能である。また、図６（ｃ）に示すように、放電装置１１（ｂ）を用いて放電によりテルミット剤１を着火することも可能である。また、図６（ｄ）に示すように、高周波加熱装置１１（ｃ）を用いて高周波発熱によりテルミット剤１を着火することも可能である。
【００３７】
図７に示すように、上記した耐腐食性・耐エロージョン性を有する耐食性コーティング層１２の最小厚さは、付着性を考慮して対象物基材の種類に応じて３μｍ〜１０ｍｍ程度、より好ましくは５μｍ〜８ｍｍ程度に調整することが好ましい。この耐食性コーティング層１２の最小厚さが、上記規定範囲を超えると、いずれも対象物基材との接合性（密着強度）が低下してしまう。
【００３８】
（作用）
以上説明した通り、上記の実施形態においては、テルミット反応により約２８００℃の高温度の溶融剤が得られることを利用し、テルミット剤１に、耐腐食性、耐エロージョン性および耐高温酸化性が優れるＴｉＮ又は、Ｔｉ、ＴｉＣ、ＴｉＣＮ、ＴｉＡｌＮ、ＴｉＣｒＡｌＮ、Ｃｒ、ＣｒＮ、ＣｒＣ、Ｗ、ＷＣ、ＷＮ、Ｂ、Ｎｉ、ＮｉＮ、ＮｉＣ、Ｃｏ、Ｚｒ２Ｏ３、Ｙ２Ｏ３、Ａｌ２Ｏ３、Ｓｉ、ＳｉＣ、ＳｉＮ、ＳｉＯ２等の粉末を添加し、主成分と共に高温で溶融することによって対象物基材の表面に耐腐食性・耐エロージョン性・耐高温酸化性を有する耐食性コーティング層を容易に施工することができる。
【００３９】
また、対象物基材の表面に耐腐食性・耐エロージョン性・耐高温酸化性を有する基層コーティングを塗布した後にテルミット剤を塗布し、テルミット反応により約２８００℃の高温度状態が得られることを利用して基層コーティングを焼結し、緻密な基層コーティング層を含めて二層のコーティング構造を有する耐腐食性・耐エロージョン性・耐高温酸化性を有する耐食性コーティング層を一体化した耐食性部材を容易に得ることもできる。
【００４０】
（効果）
本発明は、テルミット剤自身が発熱・溶融することを利用し、対象物基材の損傷状況に応じて一層または複層の耐腐食性、耐エロージョン性および耐高温酸化性が優れるコーティング層を効率的に施工することができる。
【００４１】
（実施例２）（請求項８〜請求項１１に対応）
（構成）
図８は、本発明の実施形態に係る発電機器の要部概略構成を示す図であり、図８（ａ）は、火力発電所用および原子力発電所用の蒸気タービン２０の全体構成を示している。図８（ａ）に示すように、蒸気タービン２０は、火力発電所用として高圧部２１と、中圧部２２と低圧部２３とを具備し、図示していないが、原子力発電所用として高圧部２１と、低圧部２３とを具備している。図８（ｂ）は、蒸気タービン２０の低圧部２３の要部を拡大して示す断面図である。図８（ｂ）において、蒸気タービン２０の低圧部２３は、動翼２４と、ノズル２５と、ケーシング２６と、タービンロータ２７、シール部２８とから構成され、図中に矢印で示すように、蒸気は同図の左側から右側に向けて流れる構成となっている。
【００４２】
そして、本実施形態では、図８（ｂ）に示される低圧部２３の最終段動翼２４ａのエロージョン部（例えば蒸気流れ方向における上流側前面）に耐腐食性・耐エロージョン性・耐高温酸化性を有する耐食性コーティング層１２が形成された耐食性部材が配置されている。なお、耐腐食性・耐エロージョン性を有する耐食性コーティング層１２は、上記低圧部２３の最終段動翼２４ａに限らず、他の部位、例えば、高圧部２１、中圧部２２の動翼２４、ノズル２５のエロージョン部位等に施すことも可能である。
【００４３】
図９は、本発明の他の実施形態に係る発電機器の要部概略構成を示すものであり、図８と対応する部位には同一の符号を付してある。図９（ａ）は、図８（ｂ）に対応する断面図であり、図８（ａ）に示す蒸気タービン２０の低圧部２３の要部構成を示す断面図である。
【００４４】
また、図９（ｂ）〜（ｄ）は、図９（ａ）の一部（ｂ部、ｃ部、ｄ部）の構成をそれぞれ拡大して示す断面図である。
【００４５】
図９（ｂ）に示すように、ケーシング２６に損傷が生じた場合、このケーシング２６の損傷部位に対して、耐腐食性・耐エロージョン性・耐高温酸化性を有する耐食性コーティング層１２を施工して損傷部位を修復することができる。
【００４６】
また、図９（ｃ）に示すように、蒸気タービン２０のノズル２５のシール部２８に対して、耐腐食性・耐エロージョン性・耐高温酸化性を有する耐食性コーティング層１２を施してシールし、蒸気の漏洩を低減することもできる。
【００４７】
さらに、図９（ｄ）に示すように、蒸気タービンロータ２７に損傷が生じた場合、このタービンロータ２７の損傷部位に対して、耐腐食性・耐エロージョン性・耐高温酸化性を有する耐食性コーティング層１２を施し、損傷部位を修復することができる。
【００４８】
図１０（ａ）、（ｂ）は、本発明の他の実施形態に係る発電機器の要部概略構成を示す断面図であり、図１０（ａ）は、ガスタービン３０及びガスタービン圧縮機４０の概略構成を示す断面図であり、図１０（ｂ）は、ガスタービン３０の一部（ｂ部）を拡大して示す断面図であり、図１０（ｃ）は、ガスタービン３０のガスタービン燃焼器３３の一部（ｃ部）を拡大して示す断面図であり、図１０（ｄ）は、ガスタービン圧縮機４０の一部（ｄ部）を拡大して示す断面図である。
【００４９】
図１０（ｂ）に示すように、ガスタービン３０の動翼３１、静翼３２等に対して、腐食・エロージョン・高温酸化部（例えば流体流れ方向における上流側前面）となる部位に、耐腐食性・耐エロージョン性を有する耐食性コーティング層１２を施すことにより、コーティングおよび補修を行うことができる。
【００５０】
また、図１０（ｃ）に示すように、ガスタービン燃焼器３３に対しても同様に、耐腐食性・耐エロージョン性を有する耐食性コーティング層１２を施すことにより、コーティングおよび補修を行うことができる。
【００５１】
図１０（ｂ）に示すガスタービン３０の動翼３１、静翼３２は、１０００℃以上の高温燃焼ガスに曝され、高温腐食や高温酸化エロージョンが起き易い。このため、このような温度における高温腐食や高温酸化や高温酸化エロージョンを低減するために、耐高温腐食性、耐高温酸化性および耐高温酸化エロージョン特性を発揮し得るテルミット剤１を使用することが好ましい。
【００５２】
この場合、例えば、テルミット剤１のＺｒ２Ｏ３、Ｙ２Ｏ３、Ａｌ２Ｏ３に、Ｃｏ、Ｎｉ、Ｃｒから選択される少なくとも１種の成分を添加することによって耐食性コーティング層１２の遮熱性、緻密性の向上を図ることができる。
【００５３】
また、図１０（ｄ）に示すように、ガスタービン圧縮機４０の動翼４１と静翼４２に対して、耐腐食性・耐エロージョン性・耐高温酸化性を有する耐食性コーティング層１２を施すことにより、コーティングおよび補修を行うことができる。
【００５４】
ガスタービン圧縮機４０の動翼４１と静翼４２は、大気中のＮＯｘ、ＳＯｘおよび海塩粒子、湿り空気に曝されるために、腐食、孔食および飛来物の衝突による打孔が起き易い。このため、上記のような腐食、孔食および飛来物の衝突による打孔による損傷を低減するために、耐孔食性、耐衝撃性、耐海水腐食性を発揮し得るテルミット剤１を使用することが好ましい。例えば、テルミット剤１に、ＴｉＮ、ＷＣ、ＣｒＣ、Ｃｒ、Ｎｉ、Ｓｉから選択された少なくとも１種の成分を添加することによって、耐食性コーティング層の耐腐食性、硬度の向上を図ることができる。
【００５５】
図１１は、本発明の他の実施形態に係る発電機器としての水車の要部概略構成を示す断面図である。図１１に示す水車５０は、水車本体に一体に形成したランナー５１を備えている。この図１１に示すように、水車５０のランナー５１に対して、耐腐食性・耐エロージョン性を有する耐食性コーティング層１２を施すことにより、コーティングおよび肉盛溶接や補修を行うことができる。
【００５６】
また水力発電用の水車５０のランナー５１は土砂磨耗による損傷が起き易い。このような、水車５０のランナー５１は土砂磨耗による損傷を低減するために、耐磨耗性および耐腐食性を発揮し得るテルミット剤１を使用することが好ましい。例えば、テルミット剤１に、Ｗ、ＷＣ、Ｃｒ、ＣｒＣ、ＴｉＮ、Ｓｉ、ＳｉＣ、ＳｉＮ、ＳｉＯ２から選択される少なくとも１種の成分を添加することによって、ランナー５１の耐腐食性、硬度の向上を図ることができる。
【００５７】
図１２は、本発明の他の実施形態に係る発電機器の要部概略構成を示す図である。図１２（ａ）は、発電プラントの熱交換器６０（本実施形態では復水器）の概略構成を示す断面図である。図１２（ｂ）は、熱交換器６０の管板６１に耐食性コーティング層１２を形成した熱交換器６０の一部を拡大して示す断面図である。この図１２（ｂ）に示すように、熱交換器６０の管板６１に対して、耐腐食性・耐エロージョン性を有する耐食性コーティング層１２を施すことにより、コーティングおよび補修を行うことができる。
【００５８】
また、海水を冷却媒体として使用する熱交換器６０の管板６１には、海水腐食による損傷が起き易い。このような海水腐食による損傷を低減するために、耐磨耗性、耐腐食性を発揮し得るテルミット剤１を使用することが好ましい。例えば、テルミット剤１に、Ｃｒ、Ｎｉ、Ｃｏ、Ｔｉから選択される少なくとも１種の成分を添加することによって、耐腐食性の向上を図ることができる。
【００５９】
図１３は、本発明の他の実施形態に係る発電機器の要部概略構成を示す図である。図１３（ａ）は、火力発電プラントの二酸化炭素回収装置７０の一部を破断して概略構成を示す正面図であり、図１３（ｂ）は、図１３（ａ）に示す二酸化炭素回収装置７０の胴体壁内側７１の一部（ｂ部）を拡大して示す部分断面図である。
【００６０】
この図１３（ａ）に示すように、二酸化炭素回収装置７０は二酸化炭素を回収するものである。しかし、二酸化炭素回収装置７０の内部は腐食され易く、この腐食を防止するために、図１３（ｂ）に示すように、二酸化炭素回収装置７０の胴体壁内側７１に耐腐食性を発揮し得るテルミット剤１から成る耐食性コーティング層１２を形成することが好ましい。例えば、テルミット剤１に、Ｃｒ、Ｎｉ、Ｃｏ、Ｔｉ、Ｓｉ、ＳｉＣ、ＳｉＮ、ＳｉＯ２から選択される少なくとも１種の成分を添加することによって、耐腐食性の向上を図ることができる。
【００６１】
図１４は、本発明の他の実施形態に係る発電機器の要部概略構成を示すものである。図１４（ａ）は、発電プラント、化学プラント、鉄鋼プラント等から排出された排熱を蓄積して発電する蓄熱発電装置８０の概略構成を示し、図１４（ｂ）は、図１４（ａ）に示す蓄熱発電装置８０の胴体壁内側８１の一部（ｂ部）を拡大して示す断面図である。
【００６２】
この図１４（ａ）に示すように、蓄熱発電装置８０は排熱を回収して発電するものである。しかし、蓄熱発電装置８０の内部は腐食され易く、この腐食を防止するために、図１４（ｂ）に示すように、蓄熱発電装置８０の胴体壁内側８１に耐腐食性・耐エロージョン性・耐高温酸化性を有する耐食性コーティング層１２を施すことが好ましい。例えば、テルミット剤１に、Ｃｒ、Ｎｉ、Ｃｏ、Ｔｉ、Ｓｉ、ＳｉＣ、ＳｉＮ、ＳｉＯ２から選択される少なくとも１種の成分を添加することによって、耐腐食性の向上を図ることができる。
【００６３】
（作用）
以上説明したとおり、本実施形態によれば、常温で対象物基材の表面にテルミット剤をコーティングし、テルミット剤自身が発熱・溶融することにより、複雑な装置等を用いることなく、作業性良く、低コストで、多種の耐腐食性、耐エロージョン性が優れた成分を添加した耐腐食・耐エロージョン・耐高温酸化コーティングを施すことができる。また、コーティング層を薄くすることができるため、発熱による対象物への熱影響を少なくすることができる。
【産業上の利用可能性】
【００６４】
本発明に係る耐食性部材の製造方法によれば、耐腐食性と耐エロージョン性と耐高温酸化性が高いコーティング層を作業性良く低コストで形成することができ、また、このコーティング層を形成した耐食性部材を発電機器として使用することによって、耐久性の飛躍的な向上を図ることができる。
【００６５】
また、本発明は、上記実施例で記載した発電機器に適用したときに特に優れた耐食性を発揮することができる。さらに、上記発電機器以外であっても、腐食、エロージョン、高温酸化が発生する環境にて使用する他の機器の構成部材にも適用可能であることは勿論である。
【図面の簡単な説明】
【００６６】
【図１】本発明に係る耐食性部材の製造方法の一実施形態で使用するテルミット剤の構成を模式的に示す概略図。
【図２】（ａ）〜（ｄ）は、本発明に係る耐食性部材の製造方法の一実施形態で形成する、耐腐食性・耐エロージョン性・耐高温酸化性を有する耐食性コーティング層の形成工程を模式的に示す断面図。
【図３】（ａ）〜（ｄ）は、本発明に係る耐食性部材の製造方法の他の実施形態で形成する、耐腐食性・耐エロージョン性・耐高温酸化性を有する耐食性コーティング層の形成工程を模式的に示す断面図。
【図４】（ａ）〜（ｃ）は、本発明に係る耐食性部材の製造方法の一実施形態であり、耐腐食性・耐エロージョン性・耐高温酸化性を有する二層のコーティング層の形成方法の工程を模式的に示す断面図。
【図５】（ａ）〜（ｄ）は、本発明の他の実施形態に係る耐食性部材の製造方法を示し、耐腐食性・耐エロージョン性・耐高温酸化性を有する二層のコーティング層の形成方法の工程を模式的に示す断面図。
【図６】（ａ）〜（ｄ）は、本発明の他の実施形態において使用するテルミット剤の着火（引火）装置の構成例をそれぞれ示す断面図。
【図７】本発明に係る耐食性部材の製造方法で形成した、耐腐食性・耐エロージョン性を有する耐食性コーティング層の最小厚さを説明するための断面図。
【図８】本発明に係る発電機器の一実施形態である蒸気タービンの概略構成を示す図であり、（ａ）は、全体構成を示す断面図、（ｂ）は、（ａ）の一部（ｂ部）を拡大して示す断面図。
【図９】本発明に係る発電機器の一実施形態である蒸気タービンの要部概略構成を示す断面図であり、（ａ）は、全体構成を示す断面図、（ｂ）、（ｃ）、（ｄ）は、図９（ａ）の一部（ｂ部、ｃ部、ｄ部）をそれぞれ拡大して示す断面図。
【図１０】本発明の一実施形態に係る発電機器であるガスタービンの概略構成を示す図であり、（ａ）は、要部構成を示す断面図、（ｂ）、（ｃ）、（ｄ）は、図１０（ａ）の一部（ｂ部、ｃ部、ｄ部）をそれぞれ拡大して示す断面図。
【図１１】本発明に係る発電機器の一実施形態である水車の概略構成を示す斜視図。
【図１２】本発明に係る発電機器の一実施形態である熱交換器の概略構成を示す断面図であり、（ａ）は、全体構成を示す断面図、（ｂ）は、（ａ）に示す熱交換器の一部（ｂ部）を拡大して示す断面図。
【図１３】本発明に係る発電機器の一実施形態である二酸化炭素吸収装置の概略構成を示す正面図であり、（ａ）は、二酸化炭素吸収装置を示す概略図、（ｂ）は（ａ）に示す二酸化炭素吸収装置の一部（ｂ部）を拡大して示す断面図。
【図１４】本発明に係る発電機器の一実施形態である蓄熱発電装置の概略構成を示す図であり、（ａ）は、蓄熱発電装置を示す斜視図、（ｂ）は（ａ）に示す蓄熱発電装置の一部（ｂ部）を拡大して示す胴体壁に耐食性コーティング層を形成した状態を示す断面図。
【符号の説明】
【００６７】
１…テルミット剤、３…酸化剤粒子、４…還元剤粒子、５…添加剤粒子、６…有機溶剤、７…基層粒子、８…基層コーティング層、９…テルミット剤表面コーティング、１０…対象物基材、１１…着火（引火）装置、１１（ａ）…火縄、１１（ｂ）…放電装置、１１（ｃ）…高周波加熱装置、１２…耐腐食性，耐エロージョン性および耐高温酸化性を有するコーティング層（耐食性コーティング層）、２０…蒸気タービン、２１…高圧部、２２…中圧部、２３…低圧部、２４…動翼、２５…ノズル、２６…ケーシング、２７…タービンロータ、３０…ガスタービン、３１…動翼、３２…静翼、３３…ガスタービン燃焼器、４０…ガスタービン圧縮機、４１…動翼、４２…静翼、５０…水車、５１…ランナー、６０…熱交換器、６１…管板、７０…二酸化炭素回収装置、７１…胴体壁内側、８０…蓄熱発電装置、８１…胴体壁内側。
【図１】
2010099660.tif 000003
【図２】
2010099660.tif 000004
【図３】
2010099660.tif 000005
【図４】
2010099660.tif 000006
【図５】
2010099660.tif 000007
【図６】
2010099660.tif 000008
【図７】
2010099660.tif 000009
【図８】
2010099660.tif 000010
【図９】
2010099660.tif 000011
【図１０】
2010099660.tif 000012
【図１１】
2010099660.tif 000013
【図１２】
2010099660.tif 000014
【図１３】
2010099660.tif 000015
【図１４】
2010099660.tif 000016